(57)【要約】【課題】  インプラント初期においては、十分な機械的強度を有しており、しかも、生体吸収速度と骨伝導能とのバランスが良好であり、インプラント初期における骨形成、骨誘導促進作用に優れた骨補填材を提供する。【解決手段】  リン酸カルシウム系セラミックス多孔体と、該多孔体を覆うβ‐ＴＣＰ緻密体とからなり、前記リン酸カルシウム系セラミックス多孔体は、球状の気孔が全体にわたって連通した多孔質構造を有し、気孔率が６０％以上８０％以下、平均気孔径が１００μｍ以上３００μｍ以下、各気孔間の連通部の径が２０μｍ以上１００μｍ以下であり、前記β‐ＴＣＰ緻密体は、気孔率が５％以上１０％以下、平均気孔径が５０μｍ以上５００μｍ以下であり、内部の多孔体と連通した複数の孔を有し、該孔内に骨形成因子および／または成長因子を担持させたハイドロゲルが導入されているリン酸カルシウム系骨補填材を用いる。【選択図】  なし【特許請求の範囲】
【請求項１】
リン酸カルシウム系セラミックス多孔体と、該多孔体を覆うβ‐リン酸三カルシウム緻密体とからなり、
前記リン酸カルシウム系セラミックス多孔体は、球状の気孔が全体にわたって連通した多孔質構造を有し、気孔率が６０％以上８０％以下、平均気孔径が１００μｍ以上３００μｍ以下、各気孔間の連通部の径が２０μｍ以上１００μｍ以下であり、
前記β‐リン酸三カルシウム緻密体は、気孔率が５％以上１０％以下、平均気孔径が５０μｍ以上５００μｍ以下であり、内部の多孔体と連通した複数の孔を有し、該孔内に骨形成因子および／または成長因子を担持させたハイドロゲルが導入されていることを特徴とするリン酸カルシウム系骨補填材。
【請求項２】
前記リン酸カルシウム系セラミックスが、ハイドロキシアパタイトまたはβ‐リン酸三カルシウムであることを特徴とする請求項１記載のリン酸カルシウム系骨補填材。
【請求項３】
前記多孔体および／または緻密体を構成するβ‐リン酸三カルシウムのＣａの一部がＭｇに置換されていることを特徴とする請求項２記載のリン酸カルシウム系骨補填材。
【請求項４】
前記ハイドロゲルには、粒径が５μｍ以上２０μｍ以下であり、表層が多孔質構造を有している中空球状のβ‐リン酸三カルシウム粒子が混合され、該粒子内に骨形成因子および／または成長因子が担持されていることを特徴とする請求項１から請求項３までのいずれかに記載のリン酸カルシウム系骨補填材。
【発明の詳細な説明】
【技術分野】
【０００１】
本発明は、生体親和性に優れたリン酸カルシウム系化合物を主成分とし、内部に骨形成因子、成長因子等を担持した骨補填材に関する。
【背景技術】
【０００２】
従来、脛骨や大腿骨等の大きな荷重がかかる部位の代替材料としては、ステンレス鋼、コバルト‐クロム系合金、チタン合金等の金属系材料、超高分子量ポリエチレン、アルミナ、ジルコニア等のセラミックスが用いられていた。
生体硬組織代替材料として利用されている上記のようなセラミックスは、バイオセラミックスと呼ばれている。このバイオセラミックスは、高強度であり、生体内で安定に存在する生体不活性セラミックスと、生体内において生体骨と直接結合する生体活性セラミックスとに大別することができる。
【０００３】
前記生体不活性セラミックスは、生体との親和性には優れているが、直接結合することはほとんどない。
このため、生体不活性セラミックスをインプラント材として用いた場合には、該インプラント材が骨等の生体組織と接する界面に薄い結合組織が形成され、周囲の骨とは機械的な嵌合によって固定されているにすぎない。
したがって、長時間の使用により、緩み（ルーズニング）や脱落が生じるおそれがある。
【０００４】
一方、ハイドロキシアパタイト（ＨＡｐ）、β‐リン酸三カルシウム（β‐ＴＣＰ）を始めとする生体活性セラミックスは、優れた生体親和性および骨伝導能を有していることから、人工骨、人工関節、人工歯根等として臨床応用がなされている。
例えば、ＨＡｐは、骨補填材として生体内に埋入した場合、これを足場として速やかに骨修復が行われ、新生骨と直接結合するという優れた骨伝導能を発揮する。また、β‐ＴＣＰも、生体内で分解され、徐々に新生骨に置換するという特徴を有している。
【０００５】
しかしながら、ＨＡｐやβ‐ＴＣＰは、単体では、脆弱な材料であるため、その焼結体を人工骨や人工歯根に利用する場合には、機械的強度が問題となっていた。
ＨＡｐやβ‐ＴＣＰの緻密体は、骨や歯と比較して、圧縮強度は十分であるが、破壊靱性値、引張強度、曲げ強度等が不十分であるという課題を有していた。
また、これらの緻密体は、実際の骨と比較して、弾性率が高く、周囲の骨がやせ細る等の悪影響を及ぼすことも懸念され、荷重のかかる部位に使用することは困難であった。
【０００６】
このため、従来は、例えば、特許文献１、２等に開示されているように、ＨＡｐやβ‐ＴＣＰを多孔体または多孔質顆粒として、その表面を生体吸収性有機材料または生体適合性の高い材料で覆ったり、濃縮体液を付与することにより、前記多孔体の気孔内部や顆粒間に新生骨を形成させる方法、すなわち、骨充填材としての利用が多くなされていた。
【特許文献１】特開２００３−１０３１０号公報
【特許文献２】特開２００３−３２００９号公報
【発明の開示】
【発明が解決しようとする課題】
【０００７】
ところで、リン酸カルシウム系セラミックスは、上述のように、骨伝導能に優れているが、そのうち、骨補填材として代表的なＨＡｐは、生体内ではほとんど吸収されないという課題を有していた。
これに対して、β‐ＴＣＰは、生体内での吸収性に優れており、骨伝導能の性質と併せることにより、骨補填材として好ましい材料となり得る。
【０００８】
しかしながら、β‐ＴＣＰは、１１２０〜１１８０℃でα‐ＴＣＰへの転移が生じる。α‐ＴＣＰは、β‐ＴＣＰに比べて、さらに溶解性が高く、生体吸収速度が大きく、しかも、機械的強度が低いことから、骨補填材として好ましい材料とは言えない。
このため、ＨＡｐよりも焼成温度を低くしなければならないが、α相に転移しない低い温度でβ‐ＴＣＰを焼成した場合、一般に、緻密な焼結体を得ることは困難であった。
【０００９】
したがって、β‐ＴＣＰは、ＨＡｐよりも機械的強度が低くなり、上述したように、荷重がかかる部位への適用は困難であった。
また、β‐ＴＣＰの多孔体は、ＨＡｐよりも生体内での吸収速度が大きく、骨生成の遅い部位や大きな骨欠損部においては、骨形成速度とβ‐ＴＣＰの生体吸収速度とのバランスを保持するのが難しいという課題を有していた。
【００１０】
本発明は、上記技術的課題を解決するためになされたものであり、インプラント初期においては、十分な機械的強度を有しており、しかも、生体吸収速度と骨伝導能とのバランスが良好であり、インプラント初期における骨形成、骨誘導促進作用に優れたリン酸カルシウム系骨補填材を提供することを目的とするものである。
【課題を解決するための手段】
【００１１】
本発明に係るリン酸カルシウム系骨補填材は、リン酸カルシウム系セラミックス多孔体と、該多孔体を覆うβ‐リン酸三カルシウム（β‐ＴＣＰ）緻密体とからなり、前記リン酸カルシウム系セラミックス多孔体は、球状の気孔が全体にわたって連通した多孔質構造を有し、気孔率が６０％以上８０％以下、平均気孔径が１００μｍ以上３００μｍ以下、各気孔間の連通部の径が２０μｍ以上１００μｍ以下であり、前記β‐ＴＣＰ緻密体は、気孔率が５％以上１０％以下、平均気孔径が５０μｍ以上５００μｍ以下であり、内部の多孔体と連通した複数の孔を有し、該孔内に骨形成因子および／または成長因子を担持させたハイドロゲルが導入されていることを特徴とする。
このように、β‐ＴＣＰ緻密体とリン酸カルシウム系セラミックス多孔体とを複合化させ、かつ、骨形成因子等が担持されたハイドロゲルが導入されることにより、インプラント初期において、β‐ＴＣＰ緻密体と同程度の強度を保持し、骨形成の足場を確保することができ、かつ、骨形成、骨誘導促進作用を奏する骨補填材を提供することができる。
【００１２】
前記リン酸カルシウム系セラミックスは、ＨＡｐまたはβ‐ＴＣＰであることが好ましい。
ＨＡｐおよびβ‐ＴＣＰはいずれも、生体親和性、生体適合性に優れており、細胞の足場としても好適であり、骨補填材として好適な材料である。
【００１３】
また、前記多孔体および／または緻密体を構成するβ‐ＴＣＰのＣａの一部がＭｇに置換されていることが好ましい。
これにより、焼成温度をＨＡｐと同程度まで高くすることができるため、β‐ＴＣＰ焼結体の機械的強度の向上および焼結性の改善を図ることができる。
【００１４】
前記ハイドロゲルには、粒径が５μｍ以上２０μｍ以下であり、表層が多孔質構造を有している中空球状のβ‐ＴＣＰ粒子が混合され、該粒子内に骨形成因子および／または成長因子が担持されていることが好ましい。
このように、ハイドロゲル内に、中空球状のβ‐ＴＣＰ粒子を介して、骨形成因子および／または成長因子を担持させることにより、骨形成因子および／または成長因子を徐放させることができ、長期にわたって効率的に、細胞の成長および骨形成の促進効果を持続させることができる。
【発明の効果】
【００１５】
上述したとおり、本発明に係るリン酸カルシウム系骨補填材は、インプラント初期においては、十分な機械的強度を有しており、しかも、生体吸収速度と骨伝導能とのバランスが良好であり、インプラント初期における骨形成、骨誘導促進作用に優れている。
さらに、本発明によれば、ハイドロゲル内に骨形成因子、成長因子の他、抗生物質等を担持させた中空球状のβ‐ＴＣＰ粒子を担持させることにより、１つの部材で、ドラッグデリバリーシステム（ＤＤＳ）効果も有した骨補填材を提供することができる。
【発明を実施するための最良の形態】
【００１６】
以下、本発明について、より詳細に説明する。
本発明に係るリン酸カルシウム系骨補填材は、内側がリン酸カルシウム系セラミックス多孔体、外側がβ‐ＴＣＰ緻密体という２層構造を有している。そして、前記β‐ＴＣＰ緻密体の一部に、骨形成因子および／または成長因子を担持させたハイドロゲルが導入されている。
このように、β‐ＴＣＰ緻密体とリン酸カルシウム系セラミックス多孔体とを複合化させ、かつ、ハイドロゲルが導入されることにより、インプラント初期には、β‐ＴＣＰ緻密体と同程度の強度を保持することができる。
また、前記β‐ＴＣＰ緻密体に、骨形成因子および／または成長因子を担持させたハイドロゲルを導入することにより、インプラント初期において、骨形成、骨誘導促進作用を奏する骨補填材を提供することができる。
【００１７】
前記リン酸カルシウム系セラミックス多孔体の内部は、多数の球状の気孔が三次元的に分布し、隣接する気孔同士が相互に連通した気孔を有する構造となっている。
気孔同士が連通していることにより、該多孔体の内部への細胞の侵入が促進されるため、骨の形成促進を図ることができる。
なお、球状の気孔とは、厳密な真球状に限定されるものではなく、真球がやや扁平したり、歪んだりした形状等の気孔も含む。
【００１８】
また、前記リン酸カルシウム系セラミックス多孔体としては、多孔体中の表面積、血液や体液等の浸透性、細胞の侵入および付着容易性等の観点から、気孔率が６０％以上８０％以下、平均気孔径が１００μｍ以上３００μｍ以下のものを用いる。
前記平均気孔径が１００μｍ未満である場合は、該多孔体の内部に、骨細胞または骨細胞となり得る細胞が侵入しにくくなり、気孔内部での骨の形成促進を十分に図ることができない。
一方、前記平均気孔径が３００μｍを超える場合は、空間が大きすぎるため、気孔内に侵入した細胞が係留されにくく、十分に定着することが困難となり、この場合も、気孔内部での骨の形成促進効果は不十分となる。
【００１９】
また、前記多孔体の隣接する気孔間の連通部の径は、２０μｍ以上１００μｍ以下であることが好ましい。
上記範囲内の大きさを有する連通部であれば、細胞や生体組織が侵入可能であり、多孔体内部での骨の形成促進を図ることができる。
なお、この気孔間の連通部の径は、水銀ポロシメータを用いた細孔径分布測定から求めることができる。
【００２０】
前記多孔体を構成するリン酸カルシウム系セラミックスとしては、ＨＡｐ、β‐ＴＣＰ等が好適に用いられる。
ＨＡｐは、骨の主組成成分であり、人体への適用も既に認められており、骨との同化性、癒着性、早期回復および比較的高強度である等の観点から好ましい。また、細胞の足場としても好適である。
同様に、β‐ＴＣＰも、生体親和性、生体適合性に優れた好適な材料である。
【００２１】
上記のような多孔質構造を有するリン酸カルシウム系セラミックス多孔体は、リン酸カルシウム系セラミックス原料を含むスラリーを撹拌起泡させる方法によって、容易に作製することができる。
なお、このようにして製造されたＨＡｐ焼結体からなる多孔体は、ＮＥＯＢＯＮＥ（登録商標）という製品名で市販されている。
撹拌起泡により気孔が形成された多孔体は、気孔を区画する骨格自体は緻密であり、気孔がほぼ球状となり、高強度を得ることができ、また、毛管現象により、細胞や血液等が浸透しやすい性状が得られる。さらに、単位体積当たりの表面積が大きく、侵入した細胞の足場としても好適な性状となりやすい等の優れた特性を有している。
【００２２】
また、前記リン酸カルシウム系セラミックス多孔体を覆うβ‐ＴＣＰ緻密体は、気孔率が５％以上１０％以下、平均気孔径が５０μｍ以上５００μｍ以下であり、内部の多孔体と連通した複数の孔を有している。
骨補填材としての十分な機械的強度を保持し、かつ、ハイドロゲルを孔内に導入する観点から、上記のような気孔率および内部構造であることが好ましい。
【００２３】
前記緻密体の平均気孔径は、上記のように、５０μｍ以上５００μｍ以下であることが好ましい。
孔にハイドロゲルを導入するためには、５０μｍ以上の孔径であることが好ましく、また、一般に、骨補填材内部への生体組織、血管、細胞等の侵入のためには、１０μｍ以上の孔径の連通孔が必要である。さらに、気孔内での骨形成には、孔径１００μｍ以上５００μｍ以下の気孔が適していることによるものである。
【００２４】
前記緻密体の孔内には、骨形成因子および／または成長因子を担持させたハイドロゲルが導入されている。
これにより、インプラント初期において、β‐ＴＣＰ緻密体によって細胞の足場が提供され、ハイドロゲル内に担持させた骨形成因子、成長因子によって、インプラント初期の骨形成、骨誘導が促進される。
β‐ＴＣＰ緻密体は、多孔体に比べて、生体骨との置換に時間を要するが、ハイドロゲルは、インプラント初期の段階で分解・吸収されるため、β‐ＴＣＰ緻密体の孔内へのハイドロゲルの導入によって、内側の多孔体への新生骨および生体組織等の侵入が可能となる。
【００２５】
ここで、骨形成因子、成長因子とは、骨の形成、成長を促進するための細胞や活性化物質である。例えば、軟骨細胞、骨芽細胞、繊維芽細胞、内皮細胞、上皮細胞、筋芽細胞、脂肪細胞、肝細胞、神経細胞、または、これらの前駆細胞、間葉系幹細胞または胚性幹細胞（ＥＳ細胞）等が挙げられる。
これらは、１種類でもよく、また、複数種類を用いてもよい。
【００２６】
また、ハイドロゲルとは、多量に水を含む親水性ポリマーを意味するものである。
該親水性ポリマーとしては、水溶性、生分解性のものが好ましく、例えば、ゼラチン、ポリビニルアルコール、ポリエチレンオキサイド、ポリビニルピロリドン、ポリカルボキシメチルセルロース等のセルロース誘導体等が挙げられる。これらの中でも、特に、生体内で分解・吸収される物質であり、かつ、生体に対する安全性が高いことから、ゼラチンが好適に用いられる。
【００２７】
前記ハイドロゲルには、骨形成因子および／または成長因子を直接担持させるだけでもよいが、さらに、前記骨形成因子および／または成長因子を中空球状のβ‐ＴＣＰ粒子に担持させたものを担持させてもよい。
このように、ハイドロゲル内に、中空球状のβ‐ＴＣＰ粒子を介して、骨形成因子および／または成長因子を担持させることにより、ハイドロゲルに混合した中空球状のβ‐ＴＣＰ粒子から骨形成因子および／または成長因子を徐放させることができ、薬理機能および組織再生を促進する機能を持続させることができる骨補填材を提供することができる。
【００２８】
前記中空球状のβ‐ＴＣＰ粒子を用いずに、ハイドロゲルのみに骨形成因子および／または成長因子を担持させた場合であっても、従来のように、骨形成因子および／または成長因子を含む液を多孔体に直接浸漬させた場合よりも、担持量を１０倍以上増量することができるが、上述のように、ハイドロゲルは、インプラント初期の段階で、分解・吸収されてしまう。
したがって、ハイドロゲルに直接担持された骨形成因子および／または成長因子は、インプラント初期の骨形成促進に寄与するものとし、一方、中空球状のβ‐ＴＣＰ粒子に担持された骨形成因子および／または成長因子は、長期間にわたって徐放されるため、骨形成作用を数ヶ月程度持続させるようにすることができる。
【００２９】
また、ハイドロゲルおよび中空球状のβ‐ＴＣＰ粒子に担持させる骨形成因子等の種類を変えることにより、１つの部材上に複数の骨形成因子等を担持させることができる。
さらに、ハイドロゲルおよび中空球状のβ‐ＴＣＰ粒子には、感染症対策のための抗生物質等の薬剤を担持させることも可能である。
このように、担体として中空球状のβ‐ＴＣＰ粒子を利用することにより、ドラッグデリバリーシステム（ＤＤＳ）効果を有する骨補填材を提供することができる。
【００３０】
前記中空球状のβ‐ＴＣＰ粒子は、粒径が５μｍ以上２０μｍ以下であり、表層が多孔質構造を有しているものが好適に用いられる。
このβ‐ＴＣＰ粒子は、ハイドロゲルに混合して、前記β‐ＴＣＰ緻密体の孔内に導入するため、上記範囲内の粒径であることが好ましく、また、骨形成因子および／または成長因子を担持し、徐放させるため、上記のように、表層が多孔質であり、かつ、中空球状の形態であることが好ましい。
なお、ここでいう球状とは、厳密な真球状に限定されるものではなく、真球がやや扁平したり、歪んだりした形状のもの等も含む。
【００３１】
上記のような形態のβ‐ＴＣＰ粒子は、例えば、以下のような製法により得ることができる。
まず、Ｃａ（ＮＯ3）2および（ＮＨ4）2ＨＰＯ4を出発物質として、Ｃａ／Ｐ比が１．５０となるように調製した溶液を用いて、二流体ノズルにより噴霧し、６００℃で熱分解させて、β‐ＴＣＰの粉体を得る。
この得られた粉体をさらに９００℃で焼成することにより、外壁には直径０．１〜１μｍ程度の微細な孔が開いており、これらが中空部とつながっている中空球状の形態を有するβ‐ＴＣＰ粒子が得られる。
【００３２】
また、本発明に係る骨補填材において、前記多孔体をβ‐ＴＣＰにより構成する場合、および、前記β‐ＴＣＰ緻密体は、これらを構成するβ‐ＴＣＰのＣａは、その一部がＭｇに置換されていることが好ましい。
このような置換は、β‐ＴＣＰ粉体合成時にＭｇを添加することによって容易に行うことができる。これにより、焼成温度をＨＡｐと同程度まで高くすることが可能となるため、β‐ＴＣＰ焼結体の機械的強度の向上および焼結性の改善を図ることができる。
【００３３】
上記のような本発明に係る骨補填材は、例えば、以下に示す方法により製造することができる。
まず、上述したように撹拌起泡により作製した所定形状のリン酸カルシウム系多孔質ゲル化体の周囲に、β‐ＴＣＰスラリーを鋳込み、多孔質／緻密質複合ゲル化体を作製する。このとき、β‐ＴＣＰの緻密質ゲル化体には、型等を用いて、直径５０〜５００μｍの多数の孔が一定間隔で開くようにする。孔径および孔数は、材料の形状や用途に応じて、適宜変更すればよい。
得られた複合ゲル化体を乾燥後、１０００〜１２００℃程度で焼成し、焼結体を得る。
一方、上述した噴霧熱分解法等により作製した中空球状のβ‐ＴＣＰ粒子に骨形成因子および／または成長因子の溶液を含浸させて、該粒子の中空内部に骨形成因子および／または成長因子を担持させる。
そして、この中空球状のβ‐ＴＣＰ粒子をハイドロゲルに機械的に混合したものを、前記焼結体の緻密体部の孔内に導入し、凍結乾燥後、該ハイドロゲルに、さらに、骨形成因子および／または成長因子を担持させることにより、骨補填材が得られる。
なお、本発明に係る骨補填材の形状は、特に限定されるものではないが、例えば、ブロック状、円柱状等とすることができる。
【実施例】
【００３４】
以下、本発明を実施例に基づきさらに具体的に説明するが、本発明は下記の実施例により制限されるものではない。
［実施例］
平均粒子径１μｍのＨＡｐ原料粉末４００．００ｇに、分散媒として１５重量％ポリエチレンイミン水溶液３２７．２７ｇを加え、ボールミルで４８時間混合してスラリーを調製した。
得られたスラリー１００．００ｇに気泡剤としてポリオキシエチレンラウリルエーテル０．２４ｇを添加し、機械的撹拌により泡沫状のスラリーを得た。
この泡沫状スラリーに、架橋剤としてソルビトールポリグリシジルエーテル１．９６ｇを添加し、混合した後、型に鋳込み、脱型して多孔質ゲル化体を得た。
一方、平均粒子径１μｍのβ‐ＴＣＰ原料粉末４００．００ｇに、分散媒として１５重量％ポリエチレンイミン水溶液３２７．２７ｇを加え、ボールミルで４８時間混合してスラリーを調製した。
このβ‐ＴＣＰスラリー１００．００ｇに架橋剤としてソルビトールポリグリシジルエーテル１．９６ｇを添加し、混合した後、前記多孔質ゲル化体の周囲に鋳込み、多孔質／緻密質複合ゲル化体を作製した。このとき、β‐ＴＣＰの緻密質ゲル化体に直径５０〜５００μｍの多数の孔を一定間隔で開けるための型を用いた。
脱型した複合ゲル化体を３０℃、湿度９０％の加湿乾燥機内で一昼夜乾燥させ、成形体（乾燥体）を得た。
この成形体を１２００℃で１時間焼成し、焼結体を得た。
得られた焼結体は、内側が多孔体、外側は気孔径が５０〜５００μｍの孔が一定間隔で開いた緻密体からなるものであった。
【００３５】
また、Ｃａ／Ｐ比が１．５０となるように調製したＣａ（ＮＯ3）2および（ＮＨ4）2ＨＰＯ4溶液を用いて、二流体ノズルにより噴霧し、６００℃で熱分解して得られた粉末を９００℃で焼成することにより、外壁に微細な孔を有する粒径５〜２０μｍの中空球状のβ‐ＴＣＰ粒子を作製した。
この中空球状のβ‐ＴＣＰ粒子に骨形成因子および成長因子の溶液を含浸させて、該粒子の中空内部に骨形成因子および成長因子を担持させた。
この骨形成因子および成長因子を担持させた中空球状のβ‐ＴＣＰ粒子をゼラチンハイドロゲルに機械的に混合したものを、前記緻密体の孔内に導入した。
そして、ハイドロゲルゲルが導入された焼結体を凍結乾燥後、該ハイドロゲルに、さらに、骨形成因子および成長因子を担持させ、骨補填材を作製した。
【００３６】
作製した骨補填材（直径６ｍｍ、高さ１０ｍｍの円柱状、内側はＨＡｐ多孔体、外側の緻密体の厚さ約１．５ｍｍ）を、体重３ｋｇ前後の日本白色成熟家兎の大腿骨に埋め込んだ。
術後１，３，６，１２週経過後、再び切開して大腿骨を摘出し、骨補填材周辺の組織から非脱灰研磨標本を作製して、ＨＥ染色による組織学的な評価を行った。
【００３７】
術後１週目には、ハイドロゲルの溶出とともに、その気孔内への新生骨の侵入および内側のＨＡｐ多孔体部への新生骨の侵入が一部で観察された。
３週目には、多孔体深部でも活発な新生骨の形成が観察され、一部気孔内に新生骨髄も観察された。また、ハイドロゲル内に担持させた中空球状のβ‐ＴＣＰ粒子が一部溶解している様子が観察され、その周囲での骨形成も観察された。
６週目には、外側のβ‐ＴＣＰ緻密体の分解とともに、多孔体深部での新生骨髄を伴う活発な新生骨の形成が観察された。
１２週目には、β‐ＴＣＰ緻密体の分解および中空球状のβ‐ＴＣＰ粒子の分解が進むとともに、その周囲での新生骨の形成が観察された。また、内部のＨＡｐ多孔体周囲では、経時的に新生骨の量が増加していき、幼若な新生骨が徐々に成熟していく様子が観察された。
【００３８】
［比較例］
上記実施例と同様にして、内側が多孔体、外側は気孔径が５０〜５００μｍの孔が一定間隔で開いた緻密体からなる焼結体を作製し、これにハイドロゲルを導入せずに、上記実施例と同じ骨形成因子および成長因子を直接含浸させたものを骨補填材とした。
この骨補填材について、上記実施例と同様にして、家兎の大腿骨に埋め込み、術後１，３，６，１２週経過後、骨補填材周辺の組織の評価を行った。
【００３９】
術後１週目には、緻密体の気孔内への新生骨の侵入が観察され、一部では、内側のＨＡｐ多孔体部への新生骨の侵入も観察された。
３週目には、多孔体の深部での骨形成が観察されたが、骨髄は確認できなかった。
６週目には、外側のβ‐ＴＣＰ緻密体の分解とともに、多孔体深部での新生骨髄を伴う新生骨の形成を確認することができた。
１２週目には、β‐ＴＣＰ緻密体の分解がさらに進むとともに、内部のＨＡｐ多孔体周囲では、経時的に新生骨の量が増加していく様子が観察された。
【００４０】
以上の結果から、骨形成因子や成長因子を担持させたハイドロゲルを導入した骨補填材（実施例）は、ハイドロゲルを導入しないもの（比較例）よりも優れた骨伝導能を有しており、インプラント初期において骨形成を促進することが認められた。
また、ハイドロゲル内に担持させた中空球状のβ‐ＴＣＰ粒子からも骨形成因子等が徐放されるため、長期間にわたって効率的に、細胞の成長および骨形成を促進することができることが認められた。